СПОСОБ ОЧИСТКИ ЖЕЛЕЗНОЙ РУДЫ ОТ МЫШЬЯКА И ФОСФОРА

1. Способ очистки железной руды от мышьяка и фосфора, включающий измельчение руды, предварительный обжиг, выщелачивание мышьяка и фосфора раствором неорганического реагента и отделение жидкой фазы от твердой, отличающийся тем, что измельченную руду смешивают с углеродным восстановителем и карбонатным шламом, осуществляют предварительный обжиг смеси в кислородсодержащей среде, а полученный продукт охлаждают водой или водным раствором щелочи и подвергают магнитному обогащению в присутствии водного раствора неорганического реагента.
2. Способ очистки по п.1, отличающийся тем, что обжиг смеси выполняют при соотношении углеродного восстановителя, карбонатного шлама и руды, в соотношении: (8-12):(1,5-2,5):100.
3. Способ очистки по пп.1 и 2, отличающийся тем, что в качестве углеродного восстановителя используют торф, уголь или кокс.
4. Способ очистки по пп.1 и 2, отличающийся тем, что в качестве карбонатного шлама берут шлам, полученный после фильтрации водного раствора смеси извести и соды.
5. Способ очистки по п.1, отличающийся тем, что в процессе смешивания смеси добавляют хлористый натрий или морскую воду.
6. Способ очистки по п.1, отличающийся тем, что процесс выщелачивания выполняют 8-12% раствором фильтрата карбонатного шлама, в пересчете на гидроксид натрия, при начальной температуре 90-105%, без последующего подогрева.
7. Способ очистки по п.1, отличающийся тем, что процессы смешивания смеси и выщелачивания выполняют раствором извести и соды в пределах мольного соотношения 0,95:(1-1,1), соответственно.
8. Способ очистки по п.1, отличающийся тем, что раствор гидроксида натрия готовят на морской воде.
9. Способ очистки по п.1, отличающийся тем, что смесь извести и соды готовят на морской воде.